(57)【要約】  エッチング残留物の少ない金属酸化物膜をエッチングする処理方法が説明されている。本方法は、金属ハロゲン化物エッチング剤で金属酸化物膜をエッチングすることと、エッチング残留物を除去するために、エッチング残留物を還元剤に暴露することとを含む。幾つかの実施形態は、酸化タングステン膜のエッチングに関する。金属酸化物膜をエッチングするためにハロゲン化タングステンを用いる。幾つかの実施形態は、エッチング残留物を除去するための還元剤として水素ガスを用いる。【選択図】図１
2021507509.tif 000002
【特許請求の範囲】
【請求項１】
基板処理方法であって、
酸化金属層の一部をエッチングしてエッチング残留物を生成するために、前記酸化金属層を含む基板を金属ハロゲン化物に曝露することと、
前記エッチング残留物を除去するために、前記基板を還元剤に暴露することと
を含む方法。
【請求項２】
前記酸化金属層の平均酸化状態が、化学量論的金属酸化物の平均酸化状態よりも低い、請求項１に記載の方法。
【請求項３】
前記酸化金属層は準化学量論的金属酸化物を含む、請求項２に記載の方法。
【請求項４】
前記金属酸化物が、Ｎ、Ｓｉ、又はＣのうちの１又は複数を含む、請求項２に記載の方法。
【請求項５】
前記酸化金属層及び前記金属ハロゲン化物が同じ金属種を含む、請求項１に記載の方法。
【請求項６】
前記金属ハロゲン化物が、本質的にＷＦ６又はＷＣｌ５で構成される、請求項１に記載の方法。
【請求項７】
前記還元剤が、Ｈ２、Ｂ２Ｈ６又はＢＣｌ３のうちの１又は複数を含む、請求項１に記載の方法。
【請求項８】
前記基板処理方法が、約５トール以上の圧力で実施される、請求項１に記載の方法。
【請求項９】
前記基板が約４００℃以下の温度に維持される、請求項１に記載の方法。
【請求項１０】
基板処理方法であって、
（Ａ）処理容積を有する処理チャンバ内に酸化金属層を含む基板を提供することと、
（Ｂ）前記酸化金属層の一部を除去してエッチング残留物を生成するために、前記基板を金属ハロゲン化物に暴露することと、
（Ｃ）前記エッチング残留物を除去するために、前記基板を還元剤に暴露することと、
（Ｄ）前記酸化金属層の所定の厚さが除去されるまで（Ｂ）及び（Ｃ）を繰り返すことと
を含む方法。
【請求項１１】
前記基板を前記金属ハロゲン化物に暴露した後に前記処理容積をパージすることと、前記基板を前記還元剤に暴露した後に前記処理容積をパージすることとを更に含む、請求項１０に記載の方法。
【請求項１２】
前記酸化金属層がＷＯ３を含む、請求項１０に記載の方法。
【請求項１３】
前記金属ハロゲン化物が、ＷＦ６又はＷＣＩ５のうちの１又は複数を含む、請求項１０に記載の方法。
【請求項１４】
前記還元剤が、Ｈ２、Ｂ２Ｈ６又はＢＣＩ３のうちの１又は複数を含む、請求項１０に記載の方法。
【請求項１５】
基板処理方法であって、
（Ａ）処理容積を有する処理チャンバ内にＷＯ３層を含む基板を提供することと、
（Ｂ）前記ＷＯ３層の一部を除去してエッチング残留物を生成するために、前記基板をＷＦ６又はＷＣｌ５のうちの１又は複数を含むエッチング剤に暴露することと、
（Ｃ）前記処理容積を不活性ガスでパージすることと、
（Ｄ）前記エッチング残留物を除去するために、前記基板をＨ２を含む還元剤に暴露することと、
（Ｅ）前記処理容積を不活性ガスでパージすることと、
（Ｆ）前記ＷＯ３層の所定の厚さが除去されるまで（Ｂ）から（Ｅ）を繰り返すことと
を含む方法。
【発明の詳細な説明】
【技術分野】
【０００１】
［０００１］本開示は、概して、酸化金属膜をエッチングする方法に関する。特に、本開示は、エッチング残留物のより少ない、酸化金属膜をエッチングするためのプロセスに関する。
【背景技術】
【０００２】
［０００２］半導体業界では、単位面積当たりの機能性を上げるために、ますます小さい寸法のトランジスタのチップを急速に開発している。デバイスの寸法が縮小し続けると、デバイス間の間隙／空間も縮まり、デバイスを互いに物理的に分離させることが更に困難になってくる。
【０００３】
［０００３］高アスペクト比の構造を製造することは、デバイスパターニングの分野における課題の１つである。ロジック及びメモリ構造の多くは、高アスペクト比から利益を得る。高アスペクト比の構造を形成する幾つかの方法では、酸化によるタングステンの体積膨張を利用して材料ピラーを生成し、この材料ピラーの周りに他の材料を堆積させ得る。これらのタングステン含有ピラーは後に除去され、高アスペクト比の構造が得られる。これらの構造は、後にメタライゼーション接点又は他の導電性材料で充填され得る。
【０００４】
［０００４］ただし、これらのタングステン含有ピラーを除去すると、エッチング残留物が残ることが多い。このエッチング残留物により、続いて形成されるいずれかのメタライゼーション層の使用可能な体積が減少し、これらの層の抵抗が増加し得る。
【０００５】
［０００５］したがって、当技術分野では、エッチング残留物の少ない金属酸化物をエッチングする方法が必要である。
【発明の概要】
【０００６】
［０００６］本開示の１又は複数の実施形態は、酸化金属層の一部をエッチングしてエッチング残留物を生成するために、酸化金属層を含む基板を金属ハロゲン化物に曝露することと、エッチング残留物を除去するために、基板を還元剤に暴露することとを含む基板処理方法を対象とする。基板は、エッチング残留物を除去するために、還元剤に暴露される。
【０００７】
［０００７］本開示の追加の実施形態は、処理容積を有する処理チャンバ内に酸化金属層を含む基板を提供することを含む基板処理方法を対象とする。酸化金属層の一部を除去してエッチング残留物を生成するために、基板が金属ハロゲン化物に暴露される。エッチング残留物を除去するために、基板が還元剤に暴露される。酸化金属層の所定の厚さが除去されるまで、基板を金属ハロゲン化物に暴露することと、基板を還元剤に暴露することとが繰り返される。
【０００８】
［０００８］本開示のさらなる実施形態は、処理容積を有する処理チャンバ内にＷＯ３層を含む基板を提供することを含む基板処理方法を対象とする。ＷＯ３層の一部を除去してエッチング残留物を生成するために、基板がＷＦ６又はＷＣｌ５のうちの１又は複数を含むエッチング剤に暴露される。処理容積は不活性ガスでパージされる。エッチング残留物を除去するために、基板がＨ２を含む還元剤に暴露される。処理容積が不活性ガスでパージされる。ＷＯ３層の所定の厚さが除去されるまで、基板をエッチング剤に暴露することと、処理容積をパージすることと、基板を還元剤に暴露することと、処理容積をパージすることとが繰り返される。
【０００９】
［０００９］上述した本開示の特徴を詳細に理解できるように、一部が添付の図面に例示されている実施形態を参照しながら、上記に要約した本開示をより具体的に説明する。ただし、添付の図面は本開示の典型的な実施形態のみを例示するものであり、したがって、実施形態の範囲を限定するものと見なすべきではなく、本開示は他の等しく有効な実施形態も許容しうることに留意されたい。
【図面の簡単な説明】
【００１０】
【図１】本開示の１又は複数の実施形態に係る処理方法を示す図である。
【発明を実施するための形態】
【００１１】
［００１１］添付の図面では、類似の部品及び／又は特徴は、同じ参照符号を有し得る。更に、同じ種類の様々な部品は、参照符号の後にダッシュを付けること、及び、類似の部品同士を区別する第２の符号によって、区別され得る。本明細書で第１の参照符号のみが使用される場合、その説明は、第２の参照符号に関わりなく、同じ第１の参照符号を有する類似の部品のうちの任意の１つに適用可能である。
【００１２】
［００１２］本開示の幾つかの例示的な実施形態を説明する前に、本開示は、以下の説明に示す構成又はプロセスステップの詳細に限定されないことを理解されたい。本開示は、他の実施形態が可能であり、さまざまな方法で実施又は実行することができる。
【００１３】
［００１３］本明細書で使用する「基板」は、製造プロセス中に膜処理が実施される任意の基板又は基板上に形成された材料表面を指す。たとえば、処理が実施され得る基板表面には、シリコン、酸化ケイ素、ストレインドシリコン、シリコンオンインシュレータ（ＳＯＩ）、炭素がドープされた酸化ケイ素、アモルファスシリコン、ドープされたシリコン、ゲルマニウム、ヒ化ガリウム、ガラス、サファイア、及び金属、金属窒化物、金属合金、及び用途に応じたその他の導電性材料等のその他いずれかの材料が含まれる。基板には半導体ウエハが含まれるが、これに限定されない。基板は、基板表面を研磨、エッチング、還元、酸化、水酸化、アニール、ＵＶ硬化、電子ビーム硬化、及び／又はベークする前処理プロセスに暴露され得る。基板自体の表面に直接膜処理を行うことに加えて、本開示では、以下に更に詳しく開示するように、基板上に形成された下層に対して本開示の膜処理ステップのいずれかが実施され得る。「基板表面」という用語は、文脈が示すような下層を含むことを意図している。したがって、たとえば、膜／層又は部分的な膜／層が基板表面上に堆積されている場合、露出した新たに堆積した膜／層の表面が基板表面となる。
【００１４】
［００１４］本開示の１又は複数の実施形態は、基板から酸化金属層をエッチング又は除去する、エッチング残留物の少ない基板処理方法を対象とする。本開示の様々な実施形態を、図１に示す詳細なプロセスに関して説明する。
【００１５】
［００１５］図１を参照すると、本開示の１又は複数の実施形態は、エッチング残留物の少ない、基板から酸化金属層をエッチングする方法１００を対象とする。幾つかの実施形態では、本方法は、高アスペクト比の構造を形成する、より大きなプロセスの一部である。
【００１６】
［００１６］幾つかの実施形態では、基板は、半導体材料、例えば、シリコン（Ｓｉ）、炭素（Ｃ）、ゲルマニウム（Ｇｅ）、シリコンゲルマニウム（ＳｉＧｅ）、ヒ化ガリウム（ＧａＡｓ）、ＩｎＰ、ＧａＡｓ、ＩｎＧａＡｓ、ＩｎＡＩＡ、他の半導体材料、又はそれらの任意の組み合わせを含む。幾つかの実施形態では、基板は、バルク下部基板、中間絶縁層、及び上部単結晶層を含むＳＯＩ（ｓｅｍｉｃｏｎｄｕｃｔｏｒ−ｏｎ−ｉｓｏｌａｔｏｒ）基板である。上部単結晶層は、例えばシリコン等の上述したいずれかの材料を含み得る。様々な実施形態では、基板は、例えば、有機、セラミック、ガラス、又は半導体基板であり得る。本書では、基板を形成し得る材料の幾つかの例について説明するが、受動及び能動電子デバイス（トランジスタ、メモリ、コンデンサ、インダクタ、抵抗器、スイッチ、集積回路、増幅器、光電子デバイス、又は任意の他の電子デバイス等）が構築され得る基盤となり得る任意の材料も、本開示の趣旨及び範囲内に含まれる。
【００１７】
［００１７］幾つかの実施形態では、方法１００は、酸化金属層１３０を含む基板１１０を提供することから開始する。図１に示す実施形態では、基板１１０は、特徴、バリア層１１５、及び追加層１２０を含む。特徴は、バリア層１１５で裏打ちされている。特徴の外側の基板表面は、追加層１２０を含む。幾つかの実施形態では、追加層は、二酸化ケイ素を含む。図１に示す基板１１０は、幾つかの実施形態では存在し得るが、本開示の目的においては、バリア層１１５及び追加層１２０はそれぞれ任意である。
【００１８】
［００１８］幾つかの実施形態では、バリア層１１５は、窒化チタン（ＴｉＮ）、チタン（Ｔｉ）、タンタル（Ｔａ）、窒化タンタル（ＴａＮ）、又はそれらの任意の組み合わせを含む。別の実施形態では、バリア層１１５は、酸化物、例えば、酸化アルミニウム（ＡｌＯ）、酸化チタン（ＴｉＯ２）である。更に別の実施形態では、バリア層１１５は、窒化物、例えば窒化ケイ素（ＳｉＮ）である。幾つかの実施形態では、バリア層１１５は、約０．５ｎｍから約１０ｎｍの厚さを有する。
【００１９】
［００１９］幾つかの実施形態では、本方法は、酸化金属層１３０を生成するために、特徴内の金属層を酸化させることを更に含む。幾つかの実施形態では、追加層１２０は、金属層で使用される酸化プロセスの結果として形成される。適切な金属層は、Ｃｏ、Ｍｏ、Ｗ、Ｔａ、Ｔｉ、Ｒｕ、ロジウム（Ｒｈ）、Ｃｕ、Ｆｅ、Ｍｎ、Ｖ、ニオブ（Ｎｂ）、ハフニウム（Ｈｆ）、ジルコニウム（Ｚｒ）、イットリウム（Ｙ）、Ａｌ、Ｓｎ、Ｃｒ、ランタン（Ｌａ）のうちの１又は複数、又はそれらの任意の組み合わせを含む膜を含むが、これに限定されない。
【００２０】
［００２０］バリア層１１５、追加層１２０及び／又は酸化金属層１３０は、当業者に周知の任意の適切な技法によって形成することができる。適切な技法には、化学気相堆積（ＣＶＤ）、原子層堆積（ＡＬＤ）、プラズマＣＶＤ、プラズマＡＬＤ及び物理的気相堆積（ＰＶＤ）が含まれるが、これらに限定されない。当業者は、様々な堆積プロセス及び技法に精通することになり、これらのプロセスのさらなる説明は含まれない。
【００２１】
［００２１］酸化金属層は、任意の適切な材料で構成される任意の適切な層であり得る。幾つかの実施形態では、酸化金属層の金属は、アルカリ金属、アルカリ土類金属、遷移金属、ランタノイド、アクチノイド及び後期遷移金属のうちの１つ又は複数から選択される。幾つかの実施形態では、酸化金属層はタングステン（Ｗ）を含む。酸化金属層は、金属種の平均酸化状態が０よりも大きい金属層を指す。この開示の目的において、酸化金属層は酸素を含んでも含んでいなくてもかまわない。
【００２２】
［００２２］幾つかの実施形態では、酸化金属層は、化学量論的金属酸化物の平均酸化状態よりも低い平均酸化状態を有する。この点に関して使用する場合、化学量論的金属酸化物は、完全に酸化された金属酸化物を指す。例えば、ＷＯ３及びＡｌ２Ｏ３はいずれも化学量論的金属酸化物である。幾つかの実施形態では、酸化金属層は、化学量論的金属酸化物を含む。幾つかの実施形態では、酸化金属層はＷＯ３を含む。
【００２３】
［００２３］幾つかの実施形態では、酸化金属層は、準化学量論的金属酸化物を含む。本開示の目的において、準化学量論的金属酸化物は、金属の酸素に対する比が、同じ金属の化学量論的金属酸化物の金属の酸素に対する比よりも大きい酸化金属層である。例えば、幾つかの実施形態では、酸化金属層は、ｘが３未満である準化学量論的金属酸化物ＷＯＸを含む。金属種を限定することなく、幾つかの実施形態では、酸化金属層は準化学量論的金属酸化物を含む。
【００２４】
［００２４］酸化金属層は、酸素以外の元素を含み得る。幾つかの実施形態では、酸化金属層は実質的に酸素を含まない。この点に関して使用する場合、「実質的に酸素を含まない」とは、酸化金属層が原子ベースで５％未満、３％未満、２％未満、１％未満、又は０．５％未満の酸素を含むことを意味する。幾つかの実施形態では、酸化金属層は、Ｎ、Ｓｉ、又はＣのうちの１つ又は複数を含む。幾つかの実施形態では、酸化金属層は、本質的に金属窒化物で構成される。幾つかの実施形態では、酸化金属層は本質的に金属ケイ化物で構成される。
【００２５】
［００２５］再び図１を参照すると、基板１１０が金属ハロゲン化物に暴露され、酸化金属層１３０の一部がエッチング又は除去されて、エッチング残留物１４０が生成される。幾つかの実施形態では、金属ハロゲン化物により、バリア層１１５の一部がエッチング又は除去される。理論に縛られることなく、本発明者らは、金属ハロゲン化物で金属酸化物層をエッチングしようとすると、金属酸化物層が１００％除去されずに、エッチング残留物が残ることを発見した。本発明者らは、エッチング残留物は、酸化金属層の不完全な除去、又は酸化金属層の不揮発性種への変換に起因する可能性があると考えている。
【００２６】
［００２６］金属ハロゲン化物は、少なくとも１つの金属及び少なくとも１つのハロゲンで構成される任意の適切な化合物であり得る。金属ハロゲン化物の金属元素は、実施形態では、チタン、ハフニウム、ジルコニウム、バナジウム、ニオブ、タンタル、クロム、モリブデン、タングステン、マンガン、レニウム、テクニチウム、鉄、アルミニウム及びガリウムのうちの１又は複数を含み得る。幾つかの実施形態では、金属ハロゲン化物の金属元素は、２２、２３、２４、４０、４１、４２、７２、７３又は７４の原子番号を有する。１又は複数の実施形態では、金属元素は、元素周期表の第４族、第５族、又は第６族の元素を含む、あるいは遷移金属であり得る。幾つかの実施形態では、酸化金属層及び金属ハロゲン化物は、同じ金属種を含む。幾つかの実施形態では、酸化金属層及び金属ハロゲン化物は、異なる金属種を含む。幾つかの実施形態では、金属ハロゲン化物はタングステン（Ｗ）を含む。
【００２７】
［００２７］幾つかの実施形態では、金属ハロゲンは、フッ素（Ｆ）、塩素（Ｃｌ）、臭素（Ｂｒ）又はヨウ素（Ｉ）のうちの１又は複数を含む。幾つかの実施形態では、金属ハロゲン化物は、ＷＦ６又はＷＣｌ５のうちの１又は複数を含む。幾つかの実施形態では、金属ハロゲン化物は本質的にＷＦ６で構成される。幾つかの実施形態では、金属ハロゲン化物は本質的にＷＣｌ５で構成される。この点に関して使用する場合、「本質的に〜で構成される」とは、金属ハロゲン化物がモルベースで、９５％、９８％、９９％又は９９．５％を超えて記載の種であることを意味する。
【００２８】
［００２８］幾つかの実施形態では、エッチングプロセスがより選択的で繊細な、また等方性のものとなるように、エッチングプロセスで局所プラズマをほとんど又はまったく使用しない。「プラズマフリー」という用語は本書において、基板処理領域にプラズマ出力を印加しないか、又は本質的に印加しない時の基板処理領域について説明するために使用される。記載のエッチング剤（金属及びハロゲン含有前駆体）は、本明細書で金属含有材料をエッチングする工程中に基板処理領域をプラズマフリーにすることを可能にするエネルギー的に好ましいエッチング反応経路を有する。別の言い方をすれば、基板処理領域の電子温度は、１又は複数の実施形態によれば、０．５ｅＶ未満、０．４５ｅＶ未満、０．４ｅＶ未満、又は０．３５ｅＶ未満であり得る。更に、実施形態では、金属及びハロゲン含有前駆体は、基板処理領域に入る前に、いかなる遠隔プラズマにおいても励起されていなくてもよい。例えば、遠隔プラズマ領域又は別個のチャンバ領域が存在し、ハロゲン含有前駆体を基板処理領域に向けて導くために使用される場合、別個のチャンバ領域又は遠隔プラズマ領域は、本明細書で定義したようにプラズマフリーであり得る。
【００２９】
［００２９］再び図１を参照すると、基板１１０は、エッチング残留物を除去するために還元剤に暴露される。還元剤は、エッチング残留物を除去できる任意の化合物であり得る。幾つかの実施形態では、還元剤は、Ｈ２、Ｂ２Ｈ６又はＢＣｌ３のうちの１又は複数を含む。幾つかの実施形態では、還元剤は本質的にＨ２、Ｂ２Ｈ６又はＢＣｌ３のうちの１つで構成される。この点に関して使用する場合、「本質的に〜で構成される」とは、還元剤がモルベースで、キャリアガスや希釈ガスは含まずに、９５％、９８％、９９％又は９９．５％を超えて記載の種であることを意味する。
【００３０】
［００３０］金属ハロゲン化物及び／又は還元剤は、キャリアガス又は希釈ガスを用いて基板に暴露され得る。適切なキャリア又は希釈ガスは、限定されないが、Ａｒ、Ｎ２、Ｈｅ、Ｎｅ、Ｋｒ、Ｘｅ及びそれらの混合物を含む。
【００３１】
［００３１］金属ハロゲン化物及び還元剤への基板の曝露は、１サイクルと称され得る。幾つかの実施形態では、本方法は、複数のサイクルを含む。言い換えると、幾つかの実施形態では、本方法は、金属ハロゲン化物への曝露及び還元剤への曝露を繰り返すことを更に含む。幾つかの実施形態では、金属ハロゲン化物への曝露及び還元剤への曝露は、酸化金属層の所定の厚さが除去されるまで繰り返される。
【００３２】
［００３２］本方法が実施される条件も制御可能である。制御可能な条件には、温度、圧力、暴露時間、流量、パージ時間が含まれるが、これに限定されない。
【００３３】
［００３３］幾つかの実施形態では、本開示の方法は、約４０トール以下、約３０トール以下、約２０トール以下、約１０トール以下、又は約５トール以下の圧力で実施される。幾つかの実施形態では、本開示の方法は、約５トール以上、約１０トール以上、約１５トール以上、約２０トール以上、又は約３０トール以上の圧力で実施される。
【００３４】
［００３４］本開示の基板処理方法は、任意の適切な温度で実施され得る。幾つかの実施形態では、基板は、約４７５℃以下、約４５０℃以下、又は約４００℃以下、約３５０℃以下、又は約３００℃以下の温度に維持される。幾つかの実施形態では、基板は、約２００℃以上、約２５０℃以上、約３００℃以上、又は約３５０℃以上の温度に維持される。
【００３５】
［００３５］幾つかの実施形態では、基板は、処理容積を有する処理チャンバ内に提供される。幾つかの実施形態では、本開示の方法は、基板を金属ハロゲン化物に暴露した後に処理容積をパージすることと、基板を還元剤に暴露した後に処理容積をパージすることとを含む。処理容積は、任意の適切な不活性ガスでパージされ得る。不活性ガスの例には、キャリアガス又は希釈ガスとして記載されているガスが含まれるが、これらに限定されない。
【００３６】
［００３６］本明細書全体を通して、「幾つかの実施形態」、「特定の実施形態」、「１又は複数の実施形態」又は「一実施形態」への言及は、実施形態に関連して説明した特定の特徴、構造、材料、又は特性が、本開示の幾つかの実施形態に含まれることを意味する。したがって、本明細書全体にわたるさまざまな場所での「１又は複数の実施形態では」、「特定の実施形態では」、「幾つかの実施形態では」又は「一実施形態では」等の語句の出現は必ずしも、本開示の同じ実施形態を指すわけではない。更に、特定の特徴、構造、材料、又は特性は、１又は複数の実施形態において任意の適切な様態で組み合わせることが可能である。
【００３７】
［００３７］本明細書の開示を特定の実施形態を参照して説明してきたが、これらの実施形態は本開示の原理及び用途の単なる例示であることを理解されたい。本開示の主旨及び範囲から逸脱することなく、本開示の方法に様々な修正及び変形が可能であることは当業者には明らかになるだろう。したがって、本開示は、添付の特許請求の範囲及びそれらの均等物の範囲内にある修正及び変形を含むことが意図される。
【図１】
2021507509.tif 000003
【国際調査報告】
2021507509.tif 000004
2021507509.tif 000005